FR 2301607 A1 19760917 FR 7505602 A 19750224 a) Procédé de liaison céramique émail ou verre sar un alliage au Nickel-Chro e. b) La présente invention, permet de faire adhérer une céramique, un verre ou un éEELil sur un alliage au Wickel-Chrome sans risque de décollement ultérieur. c) Rn l'état actuel, les procédés de liaison céramique verre ou émail, avec un alliage au Nickel-Chrome, sont influencés par un phénomène d'oxydation du métal support indépendamment du phénomène naturel d'oxydation avec l'oxygéne, les liaisons sont sensibilisées par le fait que les céramiques, verre ou émaux ne peuvent titre appliqués sur les alliages support qu'a l'état pâteux c'est à dire par exemple poudre de céramique associée à de l'eau distillée.L'ensemble support recouveru de céramique est alors porté au four, amené et maintenu en température le temps nécéssaire à la cristallisation du magma céramique, durant la phase thermique l'alliage s'oxyde et même se corrode, ce qui crée à l'interface allige-ce'ramique une couche poreuse d'oxyde lequel se trouve ainsi plus d'affinités avec la céramique qu'avec le métal. Cet oxyde instable réagit souvent et les tensions de l'interface font éclater la céramique ou provoque des félures de celle-ci, de plus un choc écaille souvent l'é"'sillage ou même provoque le séparation pure et simple de la céramique, de l'émail ou du verre de son support. d) Ce procedé permet d'éviter ces inconvénients particulièrement graves en art dentaire par exemple ou tout éclat, ou séparation peut avoir des conséquences catastrophiques. e) Ce procedé objet de l'invention utilise le principe de l'électro déposition bien connu en physique sous le nom de galvanoplastie. L'élément support, bridge dentaire, pièce industrielle ou autre sur lequel on souhaite faire adhérer une céramique, est d'abord dégraissé par un procédé bien connu d'électro soustraction, puis par galvanoplastie recouvert d'une première couche de quelques microns de nickel, rilicée puis recouverte toujours par le même procédé galvanoplastique d'une couche d'or à 24 carats. Si l'opération d'éiaiaillage peut se faire en une seule phase de " cuisson", phase thermique, une couche de 3 à 10 microns d'or est sffi ante. Par contre si l'émaillage doit nécéssiter plusieurs phases de cuisson alors il faut augmenter la couche d'or et passer de 5 à 20 microns et plus. Ce procédé de " couverture" de 1' élément en alliage au Nickel-Chrome permet une interdiffusion or-alliage les Nickels-Chrome étant composés de métaux qui possèdent un point d'eutexie avec l'or et ce point se trouvant entre 800 et I000 degrés centigrades ce qui correspond à la température de cristallisation des émaux, verres ou céramiques utilisés pour ce genre de travaux. l'interdiffusion sefait ainsi sur une profondeur variable selon l'importance de la couche d'or et permet à l'interface céramique-alliage la création d'un oxyde stable accroché au métal et au matériaux de recouvrement assurent par interdiffusion dans les deux sens une liaison excessivement solide, en évitant les problèmes de félure , écaillage ou decollement. f) Ce procedé peut-etre appliqué à toutes formes d'industries recherchant ce moyen de liaison, entre autre l'art dentaire, la physique nucléaire pour leur liaison par brasures ou protection de capsules spatiales, pour la protection des ogives de fusées spatiales, l'industrie ménagére, émaillage des casseroles, l'automobile, la publicité, la décoration, ect... REVENDICATIONS 1) Procédé permettant de faire adhérer une céramique ,un émail ou un verre sur des alliages au bickel-chrome. Caractérisé par le fait que l'on dépose sur l'alliage nickel-chrôme une couche d'or à 24 carats, par procédé d'électro déposition destiné à crier un phénomène d'interdiffusion et par là d'empêcher l'oxydation parabolique lors de la phase thermique de cristallisation du matériau de recouvrement. 2) Procédé selon la revendication 1, Caractérisé par le fait que l'électrodéposition d'uns couche d'or à 24 carats empoche l'oxydation de l'interface métal ou alliage céramique, verre ou émail. 3) Procédé selon la revendication l, Caractérisé par le fait que l'eutectique obtenue par l'interdiffusion alliage-or assure aussi une interdiffusion eutectique céramique , émail ou verre et assure ainsi une liaison trés puissante du matériau de recouvirement avec l'élement support. 4) Procédé selon la revendication l, Caractérisé en ce que la couche d'or déposée dur l'alliage nickelchrome a une épaisseur comprise entre 3 et 50 microns.